(57)【要約】      （修正有）【課題】破断を生じずにプレス成形できる限界を向上できる、金属板のプレス成形装置およびプレス成形方法の提供。【解決手段】プレス成形装置には、電熱ヒータの埋め込まれた加熱手段である加熱パッド５１があり、パンチの頂部３５と金属板との接触部分の裏側部分を加熱する。ただし、加熱パッド５１は、パンチの角Ｒ部３６に接触する金属板の部分は加熱しないような幅に調整する。ダイ２と金属板との接触部分Pd、しわ押さえ４と金属板との接触部分Pb、パンチ３の頂部と金属板との接触部分の裏側部分Phb、を加熱する加熱手段を有し、金属板のフランジ部およびパンチの頂部３５と金属板との接触部分の裏側を加熱しながら金属板をプレス成形する。パンチの角Ｒ部と金属板との接触部分またはダイの角Ｒ部と金属板との接触部分の一方を冷却する冷却手段を備えてもよい。【選択図】図９
2007222927.tif 000002
【特許請求の範囲】
【請求項１】
パンチ、ダイ、しわ押さえを備えた金属板のプレス成形装置であって、前記ダイと前記金属板の接触部分Pdの温度Tdあるいは、前記しわ押さえと前記金属板の接触部分Pbの温度Tbおよび、前記パンチの頂部と前記金属板の接触部分Phの温度Thあるいは、前記パンチの頂部と前記金属板との接触部分の裏側Phbの温度Thbが、パンチの角R部と前記金属板の接触部分Pcpの温度Tcpおよびダイの角R部と前記金属板の接触部分Pcdの温度Tcdよりも高くなるように、前記金属板に温度差を付与する手段を備えた金属板のプレス成形装置。
【請求項２】
請求項１において、前記ダイと前記金属板との接触部分Pdと、前記しわ押さえと前記金属板との接触部分Pbと、のうちの少なくとも一方を加熱する加熱手段と、前記パンチの頂部と前記金属板との接触部分Phと、前記パンチの頂部と前記金属板との接触部分の裏側Phbのうちの少なくとも一方を加熱する加熱手段を備えた金属板のプレス成形装置。
【請求項３】
前記パンチの角Ｒ部と前記金属板との接触部分Pcpを冷却する冷却手段を備えた請求項１ないし２のいずれかに記載の金属板のプレス成形装置。
【請求項４】
前記ダイの角Ｒ部と前記金属板との接触部分Pcdを冷却する冷却手段を備えた請求項１ないし２のいずれかに記載の金属板のプレス成形装置。
【請求項５】
前記パンチの角Ｒ部と前記金属板との接触部分Pcpと、前記ダイの角Ｒ部と前記金属板との接触部分Pcdと、を冷却する冷却手段を備えた請求項１ないし２のいずれかに記載の金属板のプレス成形装置。
【請求項６】
パンチ、ダイ、しわ押さえを備えた金属板のプレス成形装置であって、前記ダイと前記金属板との接触部分Pdと、前記しわ押さえと前記金属板との接触部分Pbと、のうちの少なくとも一方を加熱する加熱手段と、前記パンチの頂部と前記金属板との接触部分Ph、を加熱する加熱手段と、を備えた金属板のプレス成形装置。
【請求項７】
パンチ、ダイ、しわ押さえを備えた金属板のプレス成形装置であって、前記ダイと前記金属板との接触部分Pdと、前記しわ押さえと前記金属板との接触部分Pbと、のうちの少なくとも一方を加熱する加熱手段と、前記パンチの頂部と前記金属板との接触部分の裏側Phbと、を加熱する加熱手段を備えた金属板のプレス成形装置。
【請求項８】
パンチ、ダイ、しわ押さえを備えた金属板のプレス成形装置であって、前記ダイと前記金属板との接触部分Pdと、前記しわ押さえと前記金属板との接触部分Pbと、のうちの少なくとも一方を加熱する加熱手段と、前記パンチの頂部と前記金属板との接触部分Phを加熱する加熱手段と、前記パンチの頂部と前記金属板との接触部分の裏側Phbと、を加熱する加熱手段を備えた金属板のプレス成形装置。
【請求項９】
前記パンチの角Ｒ部と前記金属板との接触部分Pcpを冷却する冷却手段を備えた請求項６ないし８のいずれかに記載の金属板のプレス成形装置。
【請求項１０】
前記ダイの角Ｒ部と前記金属板との接触部分Pcdを冷却する冷却手段を備えた請求項６ないし８のいずれかに記載の金属板のプレス成形装置。
【請求項１１】
前記パンチの角Ｒ部と前記金属板との接触部分Pcpと、前記ダイの角Ｒ部と前記金属板との接触部分Pcdと、を冷却する冷却手段を備えた請求項６ないし８のいずれかに記載の金属板のプレス成形装置。
【請求項１２】
パンチ、ダイ、しわ押さえを備えた金属板のプレス成形装置を用いて、金属板をプレス成形するに際し、前記ダイと前記金属板の接触部分Pdの温度Tdあるいは、前記しわ押さえと前記金属板の接触部分Pbの温度Tbおよび、前記パンチの頂部と前記金属板の接触部分Phの温度Thあるいは、前記パンチの頂部と前記金属板との接触部分の裏側Phbの温度Thbが、パンチの角R部と前記金属板の接触部分Pcpの温度Tcpおよびダイの角R部と前記金属板の接触部分Pcdの温度Tcdよりも高くなるように、前記金属板に温度差を付与しながらプレス成形する金属板のプレス成形方法。
【請求項１３】
請求項１２において、前記ダイと前記金属板との接触部分Pdと、前記しわ押さえと前記金属板との接触部分Pbと、のうちの少なくとも一方を加熱しながら、さらに、前記パンチの頂部と前記金属板との接触部分Phと、前記パンチの頂部と前記金属板との接触部分の裏側Phbのうちの少なくとも一方を加熱しながらプレス成形する金属板のプレス成形方法。
【請求項１４】
前記パンチの角Ｒ部と前記金属板との接触部分Pcpを冷却しながらプレス成形する請求項１２ないし１３のいずれかに記載の金属板のプレス成形方法。
【請求項１５】
前記ダイの角Ｒ部と前記金属板との接触部分Pcdを冷却しながらプレス成形する請求項１２ないし１３のいずれかに記載の金属板のプレス成形方法。
【請求項１６】
前記パンチの角Ｒ部と前記金属板との接触部分Pcpと、前記ダイの角Ｒ部Pcdと前記金属板との接触部分と、を冷却しながらプレス成形する請求項１２ないし１３のいずれかに記載の金属板のプレス成形方法。
【請求項１７】
パンチ、ダイ、しわ押さえを備えた金属板のプレス成形装置を用いて、金属板をプレス成形するに際し、前記ダイと前記金属板との接触部分Pdあるいは、前記しわ押さえと前記金属板との接触部分Pbのうちの少なくとも一方と、前記パンチの頂部と前記金属板との接触部分Phと、を加熱しながらプレス成形する金属板のプレス成形方法。
【請求項１８】
パンチ、ダイ、しわ押さえを備えた金属板のプレス成形装置を用いて、金属板をプレス成形するに際し、前記ダイと前記金属板との接触部分Pdあるいは、前記しわ押さえと前記金属板との接触部分Pbのうちの少なくとも一方と、前記パンチの頂部と前記金属板との接触部分の裏側Phbと、を加熱しながらプレス成形する金属板のプレス成形方法。
【請求項１９】
パンチ、ダイ、しわ押さえを備えた金属板のプレス成形装置を用いて、金属板をプレス成形するに際し、前記ダイと前記金属板との接触部分Pdあるいは、前記しわ押さえと前記金属板との接触部分Pbのうちの少なくとも一方と、前記パンチの頂部と前記金属板との接触部分Phと、前記パンチの頂部と前記金属板との接触部分の裏側Phbのうちの少なくとも一方、を加熱しながらプレス成形する金属板のプレス成形方法。
【請求項２０】
前記パンチの角Ｒ部と前記金属板との接触部分Pcpを冷却しながらプレス成形する請求項１７ないし１９のいずれかに記載の金属板のプレス成形方法。
【請求項２１】
前記ダイの角Ｒ部と前記金属板との接触部分Pcdを冷却しながらプレス成形する請求項１７ないし１９のいずれかに記載の金属板のプレス成形方法。
【請求項２２】
前記パンチの角Ｒ部と前記金属板との接触部分Pcpと、前記ダイの角Ｒ部と前記金属板との接触部分Pcdと、を冷却しながらプレス成形する請求項１７ないし１９のいずれかに記載の金属板のプレス成形方法。
【請求項２３】
パンチ、ダイ、しわ押さえを有する金属板のプレス成形装置を用いて、金属板をプレス成形するに際し、前記金属板をあらかじめ加熱しておき、前記パンチの角Ｒ部と前記金属板との接触部分Pcpと、前記ダイの角Ｒ部と前記金属板との接触部分Pcdのうち、少なくとも１つを冷却しながらプレス成形する金属板のプレス成形方法。
【請求項２４】
パンチ、ダイ、しわ押さえを有する金属板のプレス成形装置を用いて、金属板をプレス成形するに際し、前記金属板をあらかじめ加熱しておき、前記パンチの角Ｒ部と前記金属板との接触部分Pcpを冷却しながらプレス成形する金属板のプレス成形方法。
【請求項２５】
パンチ、ダイ、しわ押さえを有する金属板のプレス成形装置を用いて、金属板をプレス成形するに際し、前記金属板をあらかじめ加熱しておき、前記ダイの角Ｒ部と前記金属板との接触部分Pcdを冷却しながらプレス成形する金属板のプレス成形方法。
【請求項２６】
パンチ、ダイ、しわ押さえを有する金属板のプレス成形装置を用いて、金属板をプレス成形するに際し、前記金属板をあらかじめ加熱しておき、前記パンチの角Ｒ部と前記金属板との接触部分Pcpと、前記ダイの角Ｒ部と前記金属板との接触部分Pcdと、を冷却しながらプレス成形する金属板のプレス成形方法。
【請求項２７】
パンチ、ダイ、しわ押さえを有する金属板のプレス成形装置を用いて、金属板をプレス成形するに際し、前記ダイと前記金属板との接触部分Pdあるいは、前記しわ押さえと前記金属板との接触部分Pbのうちの少なくとも一方を加熱し、前記パンチの頂部と前記金属板との接触部分Phあるいは、前記パンチの頂部と前記金属板との接触部分の裏側Phbのうちの少なくとも一方とを加熱し、および前記パンチの角Ｒ部と前記金属板が接触する部分Pcpと、前記ダイの角Ｒ部と前記金属板とが接触する部分Pcdとを常温のまま、もしくは冷却しながら、プレス成形するとともに、加工時の割れ発生位置を確認し、割れが前記パンチの頂部と前記金属板との接触部分Phとその裏側Phbに挟まれた部分で発生するのであれば前記パンチの頂部と前記金属板との接触部分Phの加熱温度Thあるいは、前記パンチの頂部と前記金属板との接触部分の裏側Phbの加熱温度Thbのうちの少なくとも１つを低くし、および／または前記パンチの角Ｒ部と前記金属板との接触部分Pcpの冷却温度Tcpを高くし、割れが前記パンチの角Ｒ部と前記金属板との接触部分Pcpで発生するのであれば前記パンチの頂部と前記金属板との接触部分Phの加熱温度Thあるいは、前記パンチの頂部と前記金属板との接触部分の裏側Phbの加熱温度Thbのうちの少なくとも１つを高くし、および／または前記パンチの角Ｒ部と前記金属板との接触部分Pcpの冷却温度Tcpを低くし、再度プレス成形を繰り返すことによって、加工限界を最も高くする温度差を見出す金属板のプレス成形方法。
【請求項２８】
パンチ、ダイ、しわ押さえを有する金属板のプレス成形装置を用いて、金属板をプレス成形するに際し、前記ダイと前記金属板との接触部分Pdあるいは、前記しわ押さえと前記金属板との接触部分Pbのうちの少なくとも一方を加熱し、前記パンチの頂部と前記金属板との接触部分Phあるいは、前記パンチの頂部と前記金属板との接触部分の裏側Phbのうちの少なくとも一方とを加熱し、および前記パンチの角Ｒ部と前記金属板が接触する部分Pcpと、前記ダイの角Ｒ部と前記金属板とが接触する部分Pcdとを常温のまま、もしくは冷却しながら、プレス成形するとともに、加工時の割れ発生位置を確認し、前記ダイの角Ｒ部と前記金属板との接触部分Pcdで割れがで発生するのであればダイの角Ｒ部と前記金属板との接触部分Pcdの冷却温度Tcdを低くし、および／または前記ダイと前記金属板との接触部分Pdの加熱温度Tdあるいは前記しわ押さえと前記金属板との接触部分Pbの加熱温度Tbのうちの少なくとも一方を高くし、割れが前記ダイと前記金属板との接触部分Pdあるいは、前記しわ押さえと前記金属板との接触部分Pbに挟まれた部分で発生するのであれば前記ダイと前記金属板との接触部分Pdの加熱温度Tdあるいは前記しわ押さえと前記金属板との接触部分Pbの加熱温度Tbのうちの少なくとも一方を低くし、および／または前記ダイの角Ｒ部と前記金属板との接触部分Pcdの冷却温度Tcdを高くし、再度プレス成形を繰り返すことによって、加工限界を最も高くする温度差を見出す金属板のプレス成形方法。
【請求項２９】
請求項１２において、プレス成形後に、加工時の割れ発生位置を確認し、割れが前記パンチの頂部と前記金属板との接触部分Phとその裏側Phbに挟まれた部分で発生するのであれば前記パンチの頂部と前記金属板との接触部分Phの加熱温度Thあるいは、前記パンチの頂部と前記金属板との接触部分の裏側Phbの加熱温度Thbのうちの少なくとも１つを低くし、および／または前記パンチの角Ｒ部と前記金属板との接触部分Pcpの冷却温度Tcpを高くし、再度プレス成形を繰り返すことによって、加工限界を最も高くする温度差を見出すのプレス成形方法。
【請求項３０】
請求項１２において、プレス成形後に、加工時の割れ発生位置を確認し、割れが前記パンチの角Ｒ部と前記金属板との接触部分Pcpで発生するのであれば前記パンチの頂部と前記金属板との接触部分Phの加熱温度Thあるいは、前記パンチの頂部と前記金属板との接触部分の裏側Phbの加熱温度Thbのうちの少なくとも１つを高くし、および／または前記パンチの角Ｒ部と前記金属板との接触部分Pcpの冷却温度Tcpを低くし、再度プレス成形を繰り返すことによって、加工限界を最も高くする温度差を見出す金属板のプレス成形方法。
【請求項３１】
請求項１２において、プレス成形後に、加工時の割れ発生位置を確認し、前記ダイの角Ｒ部と前記金属板との接触部分Pcdで割れがで発生するのであれば、ダイの角Ｒ部と前記金属板との接触部分Pcdの冷却温度Tcdを低くし、および／または前記ダイと前記金属板との接触部分Pdの加熱温度Tdあるいは前記しわ押さえと前記金属板との接触部分Pbの加熱温度Tbのうちの少なくとも一方を高くし、再度プレス成形を繰り返すことによって、加工限界を最も高くする温度差を見出す金属板のプレス成形方法。
【請求項３２】
請求項１２において、プレス成形後に、加工時の割れ発生位置を確認し、割れが前記ダイと前記金属板との接触部分Pdあるいは、前記しわ押さえと前記金属板との接触部分Pbに挟まれた部分で発生するのであれば、前記ダイと前記金属板との接触部分Pdの加熱温度Tdあるいは前記しわ押さえと前記金属板との接触部分Pbの加熱温度Tbのうちの少なくとも一方を低くし、および／または前記ダイの角Ｒ部と前記金属板との接触部分Pcdの冷却温度Tcdを高くし、再度プレス成形を繰り返すことによって、加工限界を最も高くする温度差を見出す金属板のプレス成形方法。
【発明の詳細な説明】
【技術分野】
【０００１】
本発明は、金属板を用いて、自動車、家具、家電などの部品をプレス成形する際のプレス成形装置およびプレス成形方法に関する。
【背景技術】
【０００２】
従来から、金属板をプレス成形するのに、破断を生じずにプレス成形できる限界を向上させる方法として、特許文献１や特許文献２に記載の温間プレスによる金属板のプレス成形方法が知られている。この方法について、図６を用いて説明する。１は金属板、２はダイ、３はパンチ、４はしわ押さえ（ホルダまたはバインダとも呼ばれる）である。ダイ２としわ押さえ４の内部には電熱ヒータ１１、１２が内蔵されており、ダイ２およびしわ押さえ４が加熱されるしくみとなっている。一方、パンチ３の内部には、冷却水１３の通る水路が設けられており、パンチ３が冷却されるしくみになっている。
【０００３】
この方法の原理について、図７を用いて説明する。平板状の金属板１を円筒状に絞り成形する場合、絞り成形中の金属板１の変形はフランジ部２０１で顕著に発生する。フランジ部２０１が絞り成形されて側壁部２０３になり、側壁部２０３では変形は殆ど起こらず、後続のフランジ部を引き込むための張力を伝達するのみとなる。
このような原理からして、絞り成形が可能な条件は、図７中、金属板１の側壁部２０３の部分の破断応力がフランジ部２０１の絞り抵抗を上回ることである。ところが、絞り深さが深い部品ほどフランジ部２０１の面積を大きく必要とするため、絞り抵抗が増加する。一方、側壁部２０３の破断限界応力は変化しないため、絞り深さが深い部品ほど成形が困難になる。
【０００４】
ここで、一般に、金属は加熱すると柔らかく（低引張強度化）、冷却すると硬くなる（高引張強度化）性質がある。そこで、図７のフランジ部２０１を加熱して変形抵抗（引張強度ＴＳ）を下げる一方、既に成形の終わった側壁部２０３を冷却することで破断応力（引張強度ＴＳ）を上げれば、破断を生じずにプレス成形できる限界は大幅に向上する。
【特許文献１】特開昭５０−１３７８６１号公報
【特許文献２】特開平１１−３０９５１８号公報
【発明の開示】
【発明が解決しようとする課題】
【０００５】
ところが、特許文献１や特許文献２のような温間プレスによる金属板のプレス成形方法では、破断を生じずにプレス成形できる限界がどんな場合でも、十分向上するわけではない。例えば、特に、図８（ａ）に示すような２山や図８（ｂ）の３山あるいはそれ以上を有する形状に絞り成形あるいは張り出し成形する場合である。
本発明は、以上の事情に鑑み、従来の温間プレスによる金属板のプレス成形方法よりも、さらに、破断を生じずにプレス成形できる限界を向上できる、金属板のプレス成形方法を提供することを目的とし、特に、２山や３山あるいはそれ以上の多数の山を有する形状に絞り成形する場合に、従来の温間プレスよりも、さらに、破断を生じずにプレス成形できる限界を向上できる金属板のプレス成形装置およびプレス成形方法を提供しようとするものである。
【課題を解決するための手段】
【０００６】
すなわち、本発明は、以下の通りである。
（１）パンチ、ダイ、しわ押さえを備えた金属板のプレス成形装置であって、前記ダイと前記金属板との接触部分Pdの温度Tdあるいは、前記しわ押さえと前記金属板との接触部分Pbの温度Tbおよび、前記パンチの頂部(head)と前記金属板の接触部分Phの温度Thあるいは、前記パンチの頂部と前記金属板との接触部分の裏側Phbの温度Thbが、パンチの角R部と前記金属板の接触部分Pcpの温度Tcpおよびダイの角R部と前記金属板の接触部分Pcdの温度Tcdよりも高くなるように、前記金属板に温度差を付与する手段を備えた金属板のプレス成形装置。
【０００７】
（２）（１）において、前記ダイと前記金属板との接触部分Pdと、前記しわ押さえと前記金属板との接触部分Pbと、のうちの少なくとも一方を加熱する加熱手段と、前記パンチの頂部と前記金属板との接触部分Phと、前記パンチの頂部と前記金属板との接触部分の裏側Phbのうちの少なくとも一方を加熱する加熱手段を備えた金属板のプレス成形装置。
（３）前記パンチの角Ｒ部と前記金属板との接触部分Pcpを冷却する冷却手段を備えた（１）ないし（２）のいずれかに記載の金属板のプレス成形装置。
【０００８】
（４）前記ダイの角Ｒ部と前記金属板との接触部分Pcdを冷却する冷却手段を備えた（１）ないし（２）のいずれかに記載の金属板のプレス成形装置。
（５）前記パンチの角Ｒ部と前記金属板との接触部分Pcpと、前記ダイの角Ｒ部と前記金属板との接触部分Pcdと、を冷却する冷却手段を備えた（１）ないし（２）のいずれかに記載の金属板のプレス成形装置。
【０００９】
（６）パンチ、ダイ、しわ押さえを備えた金属板のプレス成形装置であって、前記ダイと前記金属板との接触部分Pdと、前記しわ押さえと前記金属板との接触部分Pbと、のうちの少なくとも一方を加熱する加熱手段と、前記パンチの頂部と前記金属板との接触部分Ph、を加熱する加熱手段と、を備えたことを特徴とする金属板のプレス成形装置。
（７）パンチ、ダイ、しわ押さえを備えた金属板のプレス成形装置であって、前記ダイと前記金属板との接触部分Pdと、前記しわ押さえと前記金属板との接触部分Pbと、のうちの少なくとも一方を加熱する加熱手段と、前記パンチの頂部と前記金属板との接触部分の裏側Phbと、を加熱する加熱手段を備えたことを特徴とする金属板のプレス成形装置。
【００１０】
（８）パンチ、ダイ、しわ押さえを備えた金属板のプレス成形装置であって、前記ダイと前記金属板との接触部分Pdと、前記しわ押さえと前記金属板との接触部分Pbと、のうちの少なくとも一方を加熱する加熱手段と、前記パンチの頂部と前記金属板との接触部分Phを加熱する加熱手段と、前記パンチの頂部と前記金属板との接触部分の裏側Phbと、を加熱する加熱手段を備えたことを特徴とする金属板のプレス成形装置。
【００１１】
（９）前記パンチの角Ｒ部と前記金属板との接触部分Pcpを冷却する冷却手段を備えたことを特徴とする（６）ないし（８）のいずれかに記載の金属板のプレス成形装置。
（１０）前記ダイの角Ｒ部と前記金属板との接触部分Pcdを冷却する冷却手段を備えたことを特徴とする（６）ないし（８）のいずれかに記載の金属板のプレス成形装置。
（１１）前記パンチの角Ｒ部と前記金属板との接触部分Pcpと、前記ダイの角Ｒ部と前記金属板との接触部分Pcdと、を冷却する冷却手段を備えたことを特徴とする（６）ないし（８）のいずれかに記載の金属板のプレス成形装置。
【００１２】
（１２）パンチ、ダイ、しわ押さえを備えた金属板のプレス成形装置を用いて、金属板をプレス成形するに際し、前記ダイと前記金属板の接触部分Pdの温度Tdあるいは、前記しわ押さえと前記金属板の接触部分Pbの温度Tbおよび、前記パンチ頂部と前記金属板の接触部分Phの温度Thあるいは、前記パンチの頂部と前記金属板との接触部分の裏側Phbの温度Thbが、パンチの角R部と前記金属板の接触部分Pcpの温度Tcpおよびダイの角R部と前記金属板の接触部分Pcdの温度Tcdよりも高くなるように、前記金属板に温度差を付与しながらプレス成形する金属板のプレス成形方法。
【００１３】
（１３）（１２）において、前記ダイと前記金属板との接触部分Pdと、前記しわ押さえと前記金属板との接触部分Pbと、のうちの少なくとも一方を加熱しながら、さらに、前記パンチの頂部と前記金属板との接触部分Phと、前記パンチの頂部と前記金属板との接触部分の裏側Phbのうちの少なくとも一方を加熱しながらプレス成形する金属板のプレス成形方法。
【００１４】
（１４）前記パンチの角Ｒ部と前記金属板との接触部分Pcpを冷却しながらプレス成形する（１２）ないし（１３）のいずれかに記載の金属板のプレス成形方法。
（１５）前記ダイの角Ｒ部と前記金属板との接触部分Pcdを冷却しながらプレス成形する（１２）ないし（１３）のいずれかに記載の金属板のプレス成形方法。
（１６）前記パンチの角Ｒ部と前記金属板との接触部分Pcpと、前記ダイの角Ｒ部と前記金属板との接触部分Pcdと、を冷却しながらプレス成形する（１２）ないし（１３）のいずれかに記載の金属板のプレス成形方法。
【００１５】
（１７）パンチ、ダイ、しわ押さえを備えた金属板のプレス成形装置を用いて、金属板をプレス成形するに際し、前記ダイと前記金属板との接触部分Pdあるいは、前記しわ押さえと前記金属板との接触部分Pbのうちの少なくとも一方と、前記パンチの頂部と前記金属板との接触部分Phと、を加熱しながらプレス成形することを特徴とする金属板のプレス成形方法。
【００１６】
（１８）パンチ、ダイ、しわ押さえを備えた金属板のプレス成形装置を用いて、金属板をプレス成形するに際し、前記ダイと前記金属板との接触部分Pdあるいは、前記しわ押さえと前記金属板との接触部分Pbのうちの少なくとも一方と、前記パンチの頂部と前記金属板との接触部分の裏側Phbと、を加熱しながらプレス成形することを特徴とする金属板のプレス成形方法。
【００１７】
（１９）パンチ、ダイ、しわ押さえを備えた金属板のプレス成形装置を用いて、金属板をプレス成形するに際し、前記ダイと前記金属板との接触部分Pdあるいは、前記しわ押さえと前記金属板との接触部分Pbのうちの少なくとも一方と、前記パンチの頂部と前記金属板との接触部分Phと、前記パンチの頂部と前記金属板との接触部分の裏側Phbのうちの少なくとも一方、を加熱しながらプレス成形することを特徴とする金属板のプレス成形方法。
【００１８】
（２０）前記パンチの角Ｒ部と前記金属板との接触部分Pcpを冷却しながらプレス成形することを特徴とする（１７）ないし（１９）のいずれかに記載の金属板のプレス成形方法。
（２１）前記ダイの角Ｒ部と前記金属板との接触部分Pcdを冷却しながらプレス成形することを特徴とする（１７）ないし（１９）のいずれかに記載の金属板のプレス成形方法。
【００１９】
（２２）前記パンチの角Ｒ部と前記金属板との接触部分Pcpと、前記ダイの角Ｒ部と前記金属板との接触部分Pcdと、を冷却しながらプレス成形することを特徴とする（１７）ないし（１９）のいずれかに記載の金属板のプレス成形方法。
（２３）パンチ、ダイ、しわ押さえを有する金属板のプレス成形装置を用いて、金属板をプレス成形するに際し、前記金属板をあらかじめ加熱しておき、前記パンチの角Ｒ部と前記金属板との接触部分Pcpと、前記ダイの角Ｒ部と前記金属板との接触部分Pcdのうち、少なくとも１つを冷却しながらプレス成形する金属板のプレス成形方法。
【００２０】
（２４）パンチ、ダイ、しわ押さえを有する金属板のプレス成形装置を用いて、金属板をプレス成形するに際し、前記金属板をあらかじめ加熱しておき、前記パンチの角Ｒ部と前記金属板との接触部分Pcpを冷却しながらプレス成形することを特徴とする金属板のプレス成形方法。
（２５）パンチ、ダイ、しわ押さえを有する金属板のプレス成形装置を用いて、金属板をプレス成形するに際し、前記金属板をあらかじめ加熱しておき、前記ダイの角Ｒ部と前記金属板との接触部分Pcdを冷却しながらプレス成形することを特徴とする金属板のプレス成形方法。
【００２１】
（２６）パンチ、ダイ、しわ押さえを有する金属板のプレス成形装置を用いて、金属板をプレス成形するに際し、前記金属板をあらかじめ加熱しておき、前記パンチの角Ｒ部と前記金属板との接触部分Pcpと、前記ダイの角Ｒ部と前記金属板との接触部分Pcdと、を冷却しながらプレス成形することを特徴とする金属板のプレス成形方法。
（２７）パンチ、ダイ、しわ押さえを有する金属板のプレス成形装置を用いて、金属板をプレス成形するに際し、前記ダイと前記金属板との接触部分Pdあるいは、前記しわ押さえと前記金属板との接触部分Pbのうちの少なくとも一方を加熱し、前記パンチの頂部と前記金属板との接触部分Phあるいは、前記パンチの頂部と前記金属板との接触部分の裏側Phbのうちの少なくとも一方とを加熱し、および前記パンチの角Ｒ部と前記金属板が接触する部分Pcpと、前記ダイの角Ｒ部と前記金属板とが接触する部分Pcdとを常温のまま、もしくは冷却しながら、プレス成形するとともに、加工時の割れ発生位置を確認し、割れが前記パンチの頂部と前記金属板との接触部分Phとその裏側Phbに挟まれた部分で発生するのであれば前記パンチの頂部と前記金属板との接触部分Phの加熱温度Thあるいは、前記パンチの頂部と前記金属板との接触部分の裏側Phbの加熱温度Thbのうちの少なくとも１つを低くし、および／または前記パンチの角Ｒ部と前記金属板との接触部分Pcpの冷却温度Tcpを高くし、割れが前記パンチの角Ｒ部と前記金属板との接触部分Pcpで発生するのであれば前記パンチの頂部と前記金属板との接触部分Phの加熱温度Thあるいは、前記パンチの頂部と前記金属板との接触部分の裏側Phbの加熱温度Thbのうちの少なくとも１つを高くし、および／または前記パンチの角Ｒ部と前記金属板との接触部分Pcpの冷却温度Tcpを低くし、再度プレス成形を繰り返すことによって、加工限界を最も高くする温度差を見出すことを特徴とする金属板のプレス成形方法。
【００２２】
（２８）パンチ、ダイ、しわ押さえを有する金属板のプレス成形装置を用いて、金属板をプレス成形するに際し、前記ダイと前記金属板との接触部分Pdあるいは、前記しわ押さえと前記金属板との接触部分Pbのうちの少なくとも一方を加熱し、前記パンチの頂部と前記金属板との接触部分Phあるいは、前記パンチの頂部と前記金属板との接触部分の裏側Phbのうちの少なくとも一方とを加熱し、および前記パンチの角Ｒ部と前記金属板が接触する部分Pcpと、前記ダイの角Ｒ部と前記金属板とが接触する部分Pcdとを常温のまま、もしくは冷却しながら、プレス成形するとともに、加工時の割れ発生位置を確認し、前記ダイの角Ｒ部と前記金属板との接触部分Pcdで割れがで発生するのであればダイの角Ｒ部と前記金属板との接触部分Pcdの冷却温度Tcdを低くし、および／または前記ダイと前記金属板との接触部分Pdの加熱温度Tdあるいは前記しわ押さえと前記金属板との接触部分Pbの加熱温度Tbのうちの少なくとも一方を高くし、割れが前記ダイと前記金属板との接触部分Pdあるいは、前記しわ押さえと前記金属板との接触部分Pbに挟まれた部分で発生するのであれば前記ダイと前記金属板との接触部分Pdの加熱温度Tdあるいは前記しわ押さえと前記金属板との接触部分Pbの加熱温度Tbのうちの少なくとも一方を低くし、および／または前記ダイの角Ｒ部と前記金属板との接触部分Pcdの冷却温度Tcdを高くし、再度プレス成形を繰り返すことによって、加工限界を最も高くする温度差を見出す金属板のプレス成形方法。
【００２３】
（２９）（１２）において、プレス成形後に、加工時の割れ発生位置を確認し、割れが前記パンチの頂部と前記金属板との接触部分Phとその裏側Phbに挟まれた部分で発生するのであれば前記パンチの頂部と前記金属板との接触部分Phの加熱温度Thあるいは、前記パンチの頂部と前記金属板との接触部分の裏側Phbの加熱温度Thbのうちの少なくとも１つを低くし、および／または前記パンチの角Ｒ部と前記金属板との接触部分Pcpの冷却温度Tcpを高くし、再度プレス成形を繰り返すことによって、加工限界を最も高くする温度差を見出すプレス成形方法。
【００２４】
（３０）（１２）において、プレス成形後に、加工時の割れ発生位置を確認し、割れが前記パンチの角Ｒ部と前記金属板との接触部分Pcpで発生するのであれば前記パンチの頂部と前記金属板との接触部分Phの加熱温度Thあるいは、前記パンチの頂部と前記金属板との接触部分の裏側Phbの加熱温度Thbのうちの少なくとも１つを高くし、および／または前記パンチの角Ｒ部と前記金属板との接触部分Pcpの冷却温度Tcpを低くし、再度プレス成形を繰り返すことによって、加工限界を最も高くする温度差を見出す金属板のプレス成形方法。
【００２５】
（３１）（１２）において、プレス成形後に、加工時の割れ発生位置を確認し、前記ダイの角Ｒ部と前記金属板との接触部分Pcdで割れがで発生するのであれば、ダイの角Ｒ部と前記金属板との接触部分Pcdの冷却温度Tcdを低くし、および／または前記ダイと前記金属板との接触部分Pdの加熱温度Tdあるいは前記しわ押さえと前記金属板との接触部分Pbの加熱温度Tbのうちの少なくとも一方を高くし、再度プレス成形を繰り返すことによって、加工限界を最も高くする温度差を見出す金属板のプレス成形方法。
【００２６】
（３２）（１２）において、プレス成形後に、加工時の割れ発生位置を確認し、割れが前記ダイと前記金属板との接触部分Pdあるいは、前記しわ押さえと前記金属板との接触部分Pbに挟まれた部分で発生するのであれば、前記ダイと前記金属板との接触部分Pdの加熱温度Tdあるいは前記しわ押さえと前記金属板との接触部分Pbの加熱温度Tbのうちの少なくとも一方を低くし、および／または前記ダイの角Ｒ部と前記金属板との接触部分Pcdの冷却温度Tcdを高くし、再度プレス成形を繰り返すことによって、加工限界を最も高くする温度差を見出す金属板のプレス成形方法。
【発明の効果】
【００２７】
本発明によれば、従来の温間プレスよりも、さらに、破断を生じずにプレス成形できる限界を向上できる。特に、図８（ａ）や図８（ｂ）に示すような２山や３山、あるいはそれ以上の多数の山を有する形状に絞り成形する場合に、従来の温間プレスよりも、さらに、破断を生じずにプレス成形できる限界を向上できる金属板のプレス成形装置およびプレス成形方法を提供できる。
【発明を実施するための最良の形態】
【００２８】
発明者らの研究により、次に述べるようなことがわかった。従来の温間プレスによる金属板のプレス成形方法、すなわち、図８（ａ）に示すフランジ部２０１を加熱し、側壁部２０２〜２０４を冷却する方法によっても、破断を生じずにプレス成形できる限界を向上するのに、ある一定の効果がある。
しかし、山と山の間のフランジ部２０６を加熱し、側壁部２０２等を冷却しても、成形性はむしろ低下する。この理由は、山と山の間のフランジ部２０６は絞り成形ではなく、延伸される成形が行われることに由来する。つまり、山と山の間では、両方の山を構成する側壁部２０３や２０５の方にどんどん金属板が取られていき、周囲からの金属板の流入がない。このため、山と山の間では金属板が延伸されるだけになる。このような状況で金属板が加熱されると、延伸がさらに大きくなる。一般に、鉄鋼のような金属は、加熱すると軟らかくなる（低引張強度化）が、延性は向上しない。よって、容易に破断してしまう。
【００２９】
従って図８（ａ）や図８（ｂ）に示すような２山や３山を有する形状に絞り成形する場合、従来の温間プレスによる金属板の成形方法では効果が十分でない。これは３山以上の多数の山になっても同じことである。即ち、山と山の間のフランジ部２０６は周囲からの金属板の流入がなく、その部分の延性によってのみ変形するいわゆる張出し加工となるため、従来の温間プレスでは効果が十分でないのである。
【００３０】
以下、図１ないし図５を用いて、本発明の一つの実施の形態について説明する。ここで、図２は、図１のＡ−Ａ図示であり、図３は、図１のＢ−Ｂ図示である。
１は金属板である。これをはさみ、上側にダイ２があるが、これはダイ本体２１とダイ加熱板２２、ダイ角Ｒ部冷却板２３ならびに上板２９からなる。上板２９は図示しない金具により、プレス成形装置２００の図示しない昇降機に固定される。
【００３１】
一方、金属板１の下部にはパンチ３があるが、これはパンチ本体３１、パンチ冷却板３２、下板３９等からなり、下板３９は図示しない金具にてプレス成形装置２００の基礎に固定される。
同じく、金属板１の下部にはしわ押さえ４があるが、これはしわ押さえ本体４１と、しわ押さえ加熱板４２からなり、しわ押さえ本体４１は、複数のクッションピン４３を介し、図示しない圧力装置によって、ある一定の力で下から支えられている。４４はガイドピンである。
【００３２】
次に、本発明の金属板のプレス成形装置２００の作用を説明する。プレス成形時には、図４（ａ）に示すように、プレス成形装置２００の図示しない昇降機の下降によって、ダイ２が下降し、パンチ３は固定されているため、金属板１は図示のごとく変形する。その際、しわ押さえ４がある一定の力にて下から支えられつつ下降するため、金属板１はダイ２としわ押さえ４の間、いわゆるダイフェースにてはさみつけられ、しわの発生が抑制される。ここまでは通常の金属板のプレス成形と同様である。
【００３３】
ここにおいて、金属板１には、図４（ｂ）および図９に拡大して示すように、パンチの角Ｒ部３６、パンチの頂部（以下、パンチの角Ｒ部を除いた部分をこう呼ぶ）３５、ダイの角Ｒ部２６、にそれぞれ接触する部分（それぞれPcp, Ph, Pcdと称す）（図８では、それぞれ２０７，２１０，２０８と符号を付したが、以下、同符号も用いる）、ならびに側壁部２０３（または２０２，２０４，２０５）、フランジ部（Pdあるいは, Pbとも称す）（以下、ダイの角Ｒ部に接触する部分Pcdを除いてこう呼ぶ）２０１が形成される。
【００３４】
ここで、本実施の形態の金属板のプレス成形装置２００では、図１に示すように、ダイ加熱板２２に、加熱手段である電熱ヒータ１０１が埋め込まれている。さらに、しわ押さえ加熱板４２にも、加熱手段である電熱ヒータ１０１が埋め込まれている。これらにより、ダイ２としわ押さえ４の間のいわゆるダイフェース部にある金属板１の部分（フランジ部２０１）（Pdあるいは, Pbとも称す）が加熱される。また、本実施の形態の金属板のプレス成形装置２００には、電熱ヒータ１０１の埋め込まれた加熱手段である加熱パッド５１（これも加熱板の一種）があり、図４（ｂ）および図９に示すように、パンチの頂部３５と金属板１との接触部分の裏側部分Phbを加熱するようになっている。ただし、加熱パッド５１は、パンチの角Ｒ部３６に接触する金属板１の部分Pcp（２０７）は加熱しないような幅に調整されている。
【００３５】
また、加熱パッド５１は、金属板１に接触していればよいだけなので、先述図１中に示す支柱５２で、ダイ２に対し、上下動自在に装着されており、ばね５３の力で金属板１に押し付けられる構造となっている。
このように、本実施の形態の金属板のプレス成形装置２００では、ダイ２と金属板１との接触部分Pd、しわ押さえ４と金属板１との接触部分Pb、パンチ３の頂部と金属板１との接触部分の裏側部分Phb、を加熱する加熱手段を有し、金属板１のフランジ部２０１）（Pdあるいは, Pbとも称す）およびパンチの頂部３５と金属板１との接触部分の裏側２１０(Phb)を加熱しながら金属板１をプレス成形することができる。
【００３６】
なお、本実施の形態の金属板のプレス成形装置２００では、ダイ２と金属板１との接触部分Pd、しわ押さえ４と金属板１との接触部分Pb、パンチの頂部３５と金属板１との接触部分の裏側部分Phb、を加熱する加熱手段を有しているが、前２者（Pdあるいは, Pb）については、どれか一つを省略しても、破断を生じずにプレス成形できる限界が向上する効果がある。
【００３７】
また、本実施の形態の金属板のプレス成形装置２００では、パンチ３と対向する、ダイ２の側に、パンチ３とは別に、加熱パッド５１を備えているが、パンチ３に加熱手段を内蔵するようにしてもよい。あるいは、パンチ３と対向する、ダイ２の側に、パンチ３とは別に、加熱パッド５１を備えるとともに、パンチ３にも加熱手段を内蔵するようにしてもよい。
【００３８】
ゆえに、（６）の本発明では、パンチ、ダイ、しわ押さえを備えた金属板のプレス成形装置であって、前記ダイと前記金属板との接触部分Pdと、前記しわ押さえと前記金属板との接触部分Pbと、のうちの少なくとも一方と、前記パンチの頂部と前記金属板との接触部分Ph、を加熱する加熱手段を備え、（７）の本発明では、同、前記パンチの頂部と前記金属板との接触部分の裏側Phbと、を加熱する加熱手段を備える。（８）の本発明では、同、前記パンチの頂部と前記金属板との接触部分Phおよび、前記パンチの頂部と前記金属板との接触部分の裏側Phbと、を加熱する加熱手段を備える。
【００３９】
次に、本実施の形態では、図１と図４（ｂ）および図９に示すように、パンチ３にパンチ冷却板３２を備えており、さらに、パンチ冷却板３２には冷却液路３３を備えており、図示しない循環装置によって冷却液を循環させるようにすることで、パンチの角Ｒ部３６と金属板との接触部分Pcpを冷却することができる。すなわち、（３）、（９）の本発明のように、パンチの角Ｒ部３６と金属板との接触部分Pcpを冷却する冷却手段を備えるようにしてもよい。ここで、さらに、パンチの頂部３５と金属板との接触部分Phを加熱する場合は、パンチの頂部３５にすきま３４を設けるようにし、加熱したい金属板１の部分を逆に冷却してしまうのを抑制するようにしてもよい。
【００４０】
あるいは、図１と図４（ｂ）および図９に示すように、本実施の形態のダイ冷却板２３には、冷却液路２４が設けられており、図示しない循環装置によって冷却液を循環させるようにすることで、ダイの角Ｒ部２６と金属板との接触部分Pcdを冷却することができる。すなわち、（４）、（１０）の本発明のように、ダイの角Ｒ部２６と金属板との接触部分Pcdを冷却する冷却手段を備えるようにしてもよい。ここで、本実施の形態では、図１と図４（ｂ）および図９に示すように、ダイ２と接触する金属板１の部分Pdを加熱する目的で、ダイ加熱板２２も設けられているため、その間に断熱材２５も設けられている。これにより、金属板１のフランジ部２０１を加熱し、一方、ダイの角Ｒ部２６に接触する金属板１の部分Pcd（図８（ａ）に示す２０８）は冷却されるしくみになっている。
【００４１】
（５）、（１１）の本発明のように、（３）、（９）の本発明と、（４）、（１０）の本発明と、の両方、すなわち、本実施の形態のように、図１と図４（ｂ）および図９に示すように、パンチの角Ｒ部３６と金属板との接触部分Pcpを冷却する冷却手段、ダイの角Ｒ部２６と金属板との接触部分Pcdを冷却する冷却手段、の両方を備えるようにしても、もちろんよく、破断を防止できる効果は一層大きくなる。
【００４２】
以上の通りであるが、本発明では、基本的に、金属板１のフランジ部２０１(Pdあるいは、Pbとも称す)と、金属板１のパンチの頂部３５に接触する部分(Ph)２１０と、を相対的に高温に、また、パンチの角Ｒ部３６に接触する金属板１の部分Pcp（図８（ａ）に示す２０７）およびダイの角Ｒ部２６に接触する金属板１の部分Pcd（２０８）を相対的に低温にする。
【００４３】
従って、もし、金属板１をプレス成形するのに先立って、あらかじめ加熱しておくようにすれば、（２３）、（２４）、（２５）、（２６）の本発明のように、加熱手段を省略して、パンチの角Ｒ部３６と金属板との接触部分Pcp、あるいはダイの角Ｒ部２６と金属板との接触部分Pcd、あるいはそれらの両方に、冷却手段だけ備えるようにしてもよい。
また、本発明者らのさらなる研究により、上述の加熱および冷却の温度もしくは温度差には、成形限界を最大にする最適値が存在し、それは成形する形状の違いや金属板の材料特性により異なるものであることが判明した。
【００４４】
以下、本発明のプレス成形時の加熱温度T(heat)(Td, Tb, Th, Thb)、冷却温度T(cool)(Tcp, Tcd)および、これらの温度差の設定条件について、説明する。
加熱温度T(heat)(Td, Tb, Th, Thb)と冷却温度T(cool)(Tcp, Tcd)およびこれらの温度差：
本発明では、基本的に、金属板１のフランジ部２０１(Pdあるいは、Pbとも称す)と、金属板１のパンチの頂部３５に接触する部分２１０(Phあるいは、Phbとも称す)と、を相対的に高温に、また、パンチの角Ｒ部３６に接触する金属板１の部分Pcp（２０７）およびダイの角Ｒ部２６に接触する金属板１の部分Pcd（２０８）を相対的に低温にすることで、金属板に引張強度ＴＳ差を生じさせることにより本発明の目的を達成することができる。本発明で用いる加熱温度T(heat)と冷却温度T(cool)およびこれらの温度差は、成形する形状の違いや金属板の材料特性により異なるものであるが、一応の目安として、１回目のプレス成形における加熱温度T(heat)は、その加熱温度T(heat)での引張強度ＴＳが、常温(room temperature)での引張強度ＴＳの５０％〜７０％になるように、常温を超える温度にするのが好ましい。また、１回目のプレス成形における冷却温度T(cool)は、その冷却温度T(cool)での引張強度ＴＳが、常温での引張強度ＴＳと同等か、それ以上の引張強度ＴＳになるように、常温あるいは、常温以下の温度にするのが好ましい。すなわち、高温部と低温部（常温を含む）の金属板の引張強度ＴＳ差が、常温での引張強度ＴＳの３０％〜５０％になるようにして、プレス成形を行うことが好ましい。２回目以降のプレス成形は、割れの状態を見ながら、後述する本発明（１６）に従い、加熱温度T(heat)と冷却温度T(cool)を最適な値に調整し直して行えばよい。
【００４５】
なお、加熱温度T(heat)が２００℃を超えると素材である金属板を圧延して製造する際に使用した潤滑剤が潤滑の機能を十分に果たせなくなるので、２００℃以下とする。また、冷却温度T(cool)が−２０℃未満になると、金属板が脆化するので、−２０℃以上とする。
本発明の加熱温度T(heat)、冷却温度T(cool)および、これらの温度差について、これらの最適値を見出すことにより、前記２山以上の凸形状をもつ形状へのプレス成形において、その加工限界をさらに向上させることが可能になる。（２７）〜（３２）の本発明は、これらの最適値を効率的に見出す方法を提供するものである。
【００４６】
すなわち、パンチ、ダイ、しわ押さえを有する金属板のプレス成形装置を用いて、金属板をプレス成形するに際し、前記ダイと前記金属板との接触部分Pdあるいは、前記しわ押さえと前記金属板との接触部分Pbのうちの少なくとも一方を加熱し、前記パンチの頂部と前記金属板との接触部分Phあるいは、前記パンチの頂部と前記金属板との接触部分の裏側Phbのうちの少なくとも一方とを加熱し、および前記パンチの角Ｒ部と前記金属板が接触する部分Pcpと、前記ダイの角Ｒ部と前記金属板とが接触する部分Pcdとを常温のままもしくは冷却しながら、プレス成形するとともに、加工時の割れ発生位置を確認し、割れが前記パンチの頂部と前記金属板との接触部分Phとその裏側Phbに挟まれた部分で発生するのであれば前記パンチの頂部と前記金属板との接触部分Phの加熱温度Thあるいは、前記パンチの頂部と前記金属板との接触部分の裏側Phbの加熱温度Thbのうちの少なくとも１つを低くし、および／または前記パンチの角Ｒ部と前記金属板との接触部分Pcpの冷却温度Tcpを高くし、再度プレス成形を繰り返すことによって、加工限界を最も高くする温度差を見出す金属板のプレス成形方法である。
【００４７】
また、割れが前記パンチの角Ｒ部と前記金属板との接触部分Pcpで発生するのであれば前記パンチの頂部と前記金属板との接触部分Phの加熱温度Thあるいは、前記パンチの頂部と前記金属板との接触部分の裏側Phbの加熱温度Thbのうちの少なくとも１つを高くし、および／または前記パンチの角Ｒ部と前記金属板との接触部分Pcpの冷却温度Tcpを低くし、再度プレス成形を繰り返すことによって、加工限界を最も高くする温度差を見出す金属板のプレス成形方法である。
【００４８】
また、前記ダイの角Ｒ部と前記金属板との接触部分Pcdで割れが発生するのであればダイの角Ｒ部と前記金属板との接触部分Pcdの冷却温度Tcdを低くし、および／または前記ダイと前記金属板との接触部分Pdの加熱温度Tdあるいは前記しわ押さえと前記金属板との接触部分Pbの加熱温度Tbのうちの少なくとも一方を高くし、再度プレス成形を繰り返すことによって、加工限界を最も高くする温度差を見出す金属板のプレス成形方法である。
【００４９】
また、割れが前記ダイと前記金属板との接触部分Pdあるいは、前記しわ押さえと前記金属板との接触部分Pbに挟まれた部分で発生するのであれば、前記ダイと前記金属板との接触部分Pdの加熱温度Tdあるいは前記しわ押さえと前記金属板との接触部分Pbの加熱温度Tbのうちの少なくとも一方を低くし、および／または前記ダイの角Ｒ部と前記金属板との接触部分Pcdの冷却温度Tcdを高くし、再度プレス成形を繰り返すことによって、加工限界を最も高くする温度差を見出す金属板のプレス成形方法である。
【００５０】
なお、本発明の加熱手段は、１℃単位で、正確に温度制御できる加熱方法が要求される。例えば、しわ押え、ダイ、パンチの加熱手段やパンチと接触する金属板の裏側の加熱手段として、しわ押えやダイやパンチ等に電熱ヒーターを内蔵させたり、蒸気や、温水や、高温の油を循環させる配管を内蔵させてもよい。また、蒸気や温風を直接、金属板に吹き付けたり、インダクションヒーターで金属板を加熱しても良い。なお、正確な温度制御をする観点から、しわ押えやダイやパンチ等の表面温度を測定する熱電対を、これらに内蔵させるのが好ましい。但し、本願発明の加熱手段は、これに限るものではなく、加熱により金属板の引張強度ＴＳを常温での引張強度ＴＳの５０％〜７０％にする方法であれば、どのような加熱方法でも良い。
【００５１】
また、本発明の冷却手段は、１℃単位で、正確に温度制御できる冷却方法が要求される。例えば、パンチの角Ｒ部やダイの角Ｒ部の冷却手段には、冷却用不凍液を循環させる配管を内蔵させるのが好ましい。正確な温度制御をする観点からパンチの角Ｒ部やダイの角Ｒ部の表面温度を測定する熱電対を内蔵させるのが好ましい。但し、本願発明の冷却手段は、これに限るものではない。冷却により金属板の引張強度ＴＳを常温での引張強度ＴＳ以上にする方法であれば、どのような冷却方法でも良い。なお、冷却用不凍液としては、エチレングリコール系のものが好適である。
【００５２】
また、本発明が適用可能な金属板は、フェライト系ステンレス鋼、マルテンサイト系ステンレス鋼、高張力鋼等の鉄系金属板で、熱延鋼板や冷延鋼板のまま（熱延のまま、あるいは、冷延のまま）あるいは、これらの焼鈍材である。また、チタン等のプレスしにくい非鉄系金属板にも適用可能である。またこれらのメッキ鋼板やクラッド鋼にも適用可能である。
【００５３】
特に、本発明が適用可能なフェライト系ステンレス鋼の化学組成は、Ｃ：0.0001〜0.1mass%、Si：1.0mass%以下、Mn：2.0mass%以下、Ｐ：0.1mass%以下、Cr：10〜50mass%、Ｎ：0.10mass%以下を含み、残部Feおよび不可避的不純物とするのが好ましい。なお、Al：0.3mass%以下、Ni：1.0mass%以下、Mo：3.0mass%以下、Ti：1.0mass%以下、Nb：1.0mass%以下、Zr：1.0mass%以下、Cu：1.0mass%以下、Ｗ：0.30mass%以下、Co：0.001〜0.5mass%、Ｂ：0.01mass%以下のうち１種または２種以上を含有してもよい。
【００５４】
また、本発明が適用可能なマルテンサイト系ステンレス鋼の化学組成は、Ｃ：0.001〜1.0mass%、Si：1.0mass%以下、Mn：2.0mass%以下、Ｐ：0.1mass%以下、Cr：10〜19mass%、Ｎ：0.001〜0.1mass%を含み、残部Feおよび不可避的不純物とするのが好ましい。なお、Al：1.5mass%以下、Ti：1.0mass%以下、Nb：1.0mass%以下、Ｗ：0.3mass%以下、Zr：1.0mass%以下、Ni：3.0mass%以下、Mo：3.0mass%以下、Cu：1.0mass%以下、Co：0.001〜0.5mass%、Ｂ：0.01mass%以下のうち１種または２種以上を含有してもよい。
【００５５】
また、本発明が適用可能な高張力鋼の化学組成は、Ｃ：0.01〜0.3mass%、Si：1.5mass%以下、Mn：4.0mass%以下、Ｐ：1.2mass%以下、S：0.04mass%以下、Al：0.1mass%以下を含み、残部Feおよび不可避的不純物とするのが好ましい。なお、Ti：0.5mass%以下、Nb：0.5mass%以下のうち１種または２種以上を含有してもよい。
【実施例】
【００５６】
〈実施例１〉
図５（ａ）のような２山の形状を成形する場合を対象に、実験し、検証した。このような形状に金属板１をプレス成形すると、通常、図５（ａ）のＫ部がよく伸ばされ、それに伴って歪が集中し、割れが発生する。なお、金属板１として、ステンレス鋼の１種であるフェライト系ステンレス鋼、ＳＵＳ４３０（ＪＩＳ  Ｇ  ４３０５）（Ｃ：0.03mass%、Si：0.7mass%、Mn：1.0mass%以下、Ｐ：0.04mass%以下、Cr：17mass%、Ｎ：0.10mass%以下を含み、残部Feおよび不可避的不純物である）の０．６ｍｍ厚材を用いた。なお、プレス成形装置は、図１、図４（ａ）および、図４（ｂ）および図９と同じ装置を用いた。
【００５７】
まず、何ら加熱も冷却も行わない通常の方法でプレス成形したところ、破断を生じずにプレス成形できる図５（ｂ）中のｈで示す寸法の限界（限界成形高さ）は表１（１）に示すように２０ｍｍであった（従来例１）。
次に、表１（２）に示すように、金属板１のフランジ部２０１、２０６を加熱する、従来の特許文献１あるいは特許文献２に記載の温間プレス成形を行った。これは、図１においてダイ加熱板２２およびしわ押さえ加熱板４２を、これらに内蔵された電熱ヒータを用いて１５０℃に加熱し、金属板１をプレス成形したものである。この場合の限界成形高さは２１ｍｍと向上したものの、改善代はわずかであり、ただ、ダイ２やしわ押さえ４を加熱しただけでは、このような２山の形状の成形には効果が十分でないことがわかる（従来例２）。
【００５８】
さらに、表１（３）に示すように、金属板１のフランジ部２０１、２０６は加熱せず、パンチの頂部３５と金属板１との接触部分の裏側Phbを、電熱ヒータが内蔵された加熱パッド５１を用いて１５０℃に加熱し、金属板１をプレス成形した結果を示すが、限界成形高さは２２．５ｍｍであった。これもやや向上してはいるものの、依然として効果が十分とは言えない（比較例）。
【００５９】
そこで、表１（４）に示すように、金属板１のフランジ部２０１、２０６に加え、パンチの頂部３５も１５０℃に内蔵された電熱ヒータで加熱し、金属板１をプレス成形したところ、限界成形高さは２７ｍｍまで向上した（本発明例１）。
次に、本発明例１の改善例として、表１（５）に示すように、金属板１のフランジ部２０１、２０６に加え、パンチの頂部３５もこれに内蔵された電熱ヒータで１５０℃に加熱するとともに、パンチの角Ｒ部３６を、図１、図４のパンチ冷却板３２中の冷却液路３３に冷却用不凍液のエチレングリコール（丸善石油化学製）を通して−２０℃に冷却しながら、金属板１をプレス成形したところ、限界成形高さは３１ｍｍと大幅に向上した（本発明例２）。なお、この場合、破断は図５に示したＫ部ではなく、ダイの角Ｒ部に接触する金属板１の部分Pcdに近いＬ部に移行した。
【００６０】
また、本発明例１の改善例として、表１（６）に示すように、金属板１のフランジ部２０１、２０６に加え、パンチの頂部３５もこれに内蔵された電熱ヒータで１５０℃に加熱するとともに、ダイの角Ｒ部２６を、図１、図４のダイ冷却板２３中の冷却液路２４に冷却用不凍液のエチレングリコール（丸善石油化学製）を通して−２０℃に冷却しながら、金属板１をプレス成形したところ、これも、限界成形高さは２８ｍｍであった。（本発明例３）。
【００６１】
さらに、本発明例１のさらなる改善例として表１（７）に示すように、金属板１のフランジ部２０１、２０６に加え、パンチの頂部３５もこれに内蔵された電熱ヒータで１５０℃に加熱するとともに、パンチの角Ｒ部３６に加え、ダイの角Ｒ部もダイ冷却板２３中の冷却液路２４に冷却用不凍液のエチレングリコール（丸善石油化学製）を通して、−２０℃に冷却し、金属板１をプレス成形したところ、限界成形高さはさらに向上して３３ｍｍとなった（本発明例４）。この場合、割れ発生部は図５（ａ）に示したＫ部でもＬ部でもなく、山の頂部であるＭ部に移行した。
【００６２】
次に、金属板１をあらかじめ窒素の雰囲気の電気炉で、２００℃に加熱しておき、加熱手段は用いず、冷却手段のみでパンチの角Ｒ部３６をパンチ冷却板３２中の冷却液路３３に冷却用不凍液のエチレングリコール（丸善石油化学製）を通して、−２０℃に冷却しながら金属板１をプレス成形したところ、表１（８）に示す通り、限界成形高さは３０ｍｍとなった（本発明例５）。
【００６３】
また、金属板１をあらかじめ窒素の雰囲気の電気炉で、２００℃に加熱しておき、加熱手段は用いず、冷却手段のみでダイの角Ｒ部２６をダイ冷却板２３中の冷却液路２４に冷却用不凍液のエチレングリコール（丸善石油化学製）を通して、−２０℃に冷却しながら金属板１をプレス成形したところ、表１（９）に示す通り、限界成形高さは２８ｍｍとなった（本発明例６）。
【００６４】
また、金属板１をあらかじめ窒素の雰囲気の電気炉で、２００℃に加熱しておき、加熱手段は用いず、冷却手段のみでパンチの角Ｒ部３６とダイの角Ｒ部２６をそれぞれ冷却板３２、２３、中の冷却液路３３、２４に冷却用不凍液のエチレングリコール（丸善石油化学製）を通して、−２０℃に冷却しながら金属板１をプレスしたところ、表１（１０）に示す通り、限界成形高さは３２ｍｍとなった（本発明例７）。
【００６５】
【表１】
2007222927.tif 000003
【００６６】
【表２】
2007222927.tif 000004
【００６７】
〈実施例２〉
次に、本発明例４において、電熱ヒータが内蔵されたパンチの頂部３５の加熱温度を変化させた場合の結果を表２に示す。表２（１）はパンチの頂部３５の加熱温度が１００℃、表２（２）は１１０℃、表２（３）は１２０℃、表２（４）は１３０℃、表２（５）は１４０℃である。このとき金属板１のフランジ部２０１，２０６の加熱温度は電熱ヒータの加熱で１５０℃で一定であり、それぞれ冷却板３２、２３、中の冷却液路３３、２４に冷却用不凍液のエチレングリコール（丸善石油化学製）を通し、パンチの角Ｒ部３６とダイの角Ｒ部の冷却温度は−２０℃で一定である。限界成形高さは表２中に示したとおりであるが、パンチの頂部３５の加熱温度が１２０℃のときが最も高くて３９ｍｍであった。また、割れ発生部は表２（１）および（２）の場合は図５（ａ）中のＫの位置であり、表２（４）および（５）の場合はＭの位置であった。限界成形高さが最も高い表２（３）の場合は、割れ発生位置はＫとＭの中間の位置であった。
【００６８】
【表３】
2007222927.tif 000005
【００６９】
上記より明らかなように、限界成形高さを最大にするための温度という観点で見ると、割れがパンチの頂部との接触部分Ｍ, Phで発生する場合（表２（４）、（５））はパンチの頂部の温度が高すぎてそこの材料強度が不足しているのであり、割れがパンチの角Ｒ部との接触部分Ｋ,Pcpで発生する場合はパンチの頂部の温度が十分高くないため、パンチの角Ｒ部との接触部分Pcpの材料強度が相対的に強度不足となって割れるのである。
【００７０】
ここにおいて、（２７）の本発明に従い、加工時の割れ発生位置を確認し、割れがパンチの頂部との接触部分Phで発生するのであればパンチの頂部の加熱温度Thを低くし、割れがパンチの角Ｒ部との接触部分Pcpで発生するのであればパンチの頂部の加熱温度Thを高くし、またこれを繰り返すことによって、割れ位置がパンチの頂部との接触部分Phとパンチの角Ｒ部との接触部分Pcpの間を遷移する条件を探索すれば、加工限界を最も高くする温度条件を見出すことが可能である。
〈実施例３〉
（２７）、（２８）の本発明の方法は、パンチの角Ｒ部、ダイの角Ｒ部を冷却しない本発明例１の場合にも同様に適用できる。ちなみにこの場合に（２７）の本発明の方法を適用して電熱ヒータが内蔵されたパンチの頂部の加熱温度の最適値を探索したところ、該最適値は１３０℃であり、限界成形高さは３２ｍｍであった。
〈実施例４〉
本発明例４のように、金属板１のフランジ部２０１，２０６に加え、パンチの頂部３５も加熱するとともに、パンチの角Ｒ部を冷却しもする加工方法においては、（２７）の本発明の１実施形態として、パンチの頂部の加熱温度を調整する代わりに、パンチの角Ｒ部の冷却温度調整によっても、前記と同様な効果が得られる。この場合、割れがパンチの頂部との接触部分で発生する場合はパンチの角Ｒ部の温度が低すぎるのであって、冷却温度を上げる必要があり、割れがパンチの角Ｒ部との接触部分で発生する場合は逆にパンチの角Ｒ部の冷却温度を下げる必要がある。
【００７１】
ちなみに、本発明例４の条件において、金属板１のフランジ部２０１，２０６とパンチの頂部３５をこれらに内蔵された電熱ヒーターでの加熱温度を１５０℃とし、前記（２７）の本発明の１実施形態として述べた方法によってパンチの角Ｒ部を冷却板３２中の冷却液路３３に冷却用不凍液のエチレングリコール（丸善石油化学製）を通して、の冷却温度の最適値を探索したところ、該最適値は−１０℃であって、限界成形高さは３６ｍｍであった。
【００７２】
あるいはこの原理を応用すれば（２８）の本発明のように、加工時の割れ発生位置を確認し、割れがダイの角Ｒ部との接触部分Pcdで発生するのであればダイとしわ押さえの間の材料の加熱温度Tdまたは、Tbを高くし、および／またはダイ角R部と金属板との接触部分Pcdの冷却温度Tcpを低くし、また、割れがダイとしわ押さえの間の金属板の部分で発生するのであればダイとしわ押さえの間の金属板の加熱温度を低くし、および／またはダイ角R部の冷却温度Tcdを高くし、またこれを繰り返すことによって、割れ位置がダイ角R部との接触部分とダイとしわ押さえとの間部分の間を遷移する条件を探索すれば、加工限界を最も高くする温度条件を見出すことが可能であることは自明である。
〈実施例５〉
図５（ｃ）のような１山の形状を成形する場合を対象に、実験した。１山の場合は、成形が単純絞り加工（simple drawing）であるが、本発明は、従来に比べてさらなる優位性を示すか検証した。なお、プレス成形装置は、図１、図４（ａ）および、図４（ｂ）および図９とほぼ同じ装置を用いた。但し、加熱パッド５１を使用せず、パンチ頂部に電熱ヒータを内蔵させた。
【００７３】
まず、何ら加熱も冷却も行わない通常の方法でプレス成形したところ、破断を生じずにプレス成形できる図５（ｄ）中のｈで示す寸法の限界（限界成形高さ）は表３（１）に示すように９５ｍｍであった（従来例１）。
次に、表３（２）に示すように、金属板１のフランジ部２０１を加熱する、従来の特許文献１あるいは特許文献２に記載の温間プレス成形を行った。これは、ダイ２およびしわ押さえ４を、これらに内蔵された電熱ヒータを用いて１５０℃に加熱し、金属板１をプレス成形したものである。この場合の限界成形高さは１５０ｍｍと向上した（従来例２）。
【００７４】
さらに、表３（３）に示すように、金属板１のフランジ部２０１は加熱せず、パンチの頂部３５を、これに内蔵された電熱ヒータで１５０℃に加熱し、金属板１をプレス成形した結果を示すが、限界成形高さは１００ｍｍであった（比較例）。
表３（４）に示すように、金属板１のフランジ部２０１に加え、パンチの頂部３５もこれらに内蔵された電熱ヒータで１５０℃に加熱し、金属板１をプレス成形したところ、限界成形高さは１５５ｍｍまで向上した（本発明例１）。
【００７５】
次に、本発明例１の改善例として、表３（５）に示すように、金属板１のフランジ部２０１に加え、パンチの頂部３５もこれらに内蔵された電熱ヒータで１５０℃に加熱するとともに、パンチの角Ｒ部３６を、冷却板３２中の冷却液路３３に冷却用不凍液のエチレングリコール（丸善石油化学製）を通して、−２０℃に冷却しながら、金属板１をプレス成形したところ、限界成形高さは１８０ｍｍと大幅に向上した（本発明例２）。
【００７６】
また、本発明例１の改善例として、表３（６）に示すように、金属板１のフランジ部２０１に加え、パンチの頂部３５もこれらに内蔵された電熱ヒータで１５０℃に加熱するとともに、ダイの角Ｒ部２６を、ダイ冷却板２３中の冷却液路２４に冷却用不凍液のエチレングリコール（丸善石油化学製）を通して、−２０℃に冷却しながら、金属板１をプレス成形したところ、これも、限界成形高さは１６５ｍｍであった（本発明例３）。
【００７７】
さらに、本発明例１のさらなる改善例として表３（７）に示すように、金属板１のフランジ部２０１に加え、パンチの頂部３５もこれらに内蔵された電熱ヒータで１５０℃に加熱するとともに、パンチの角Ｒ部３６に加え、ダイの角Ｒ部もそれぞれ冷却板３２、２３、中の冷却液路３３、２４に冷却用不凍液のエチレングリコール（丸善石油化学製）を通し、−２０℃に冷却し、金属板１をプレス成形したところ、限界成形高さはさらに向上して１８５ｍｍとなった（本発明例４）。
【００７８】
次に、金属板１をあらかじめ、窒素の雰囲気の電気炉で２００℃に加熱しておき、加熱手段は用いず、冷却手段のみでパンチの角Ｒ部３６を冷却板３２中の冷却液路３３に冷却用不凍液のエチレングリコール（丸善石油化学製）を通して、−２０℃に冷却しながら金属板１をプレス成形したところ、表３（８）に示す通り、限界成形高さは１６５ｍｍとなった（本発明例５）。
【００７９】
また、金属板１をあらかじめ窒素の雰囲気の電気炉で２００℃に加熱しておき、加熱手段は用いず、冷却手段のみでダイの角Ｒ部２６をダイ冷却板２３中の冷却液路２４に冷却用不凍液のエチレングリコール（丸善石油化学製）を通して、−２０℃に冷却しながら金属板１をプレス成形したところ、表３（９）に示す通り、限界成形高さは１６５ｍｍとなった（本発明例６）。
【００８０】
また、金属板１をあらかじめ窒素の雰囲気の電気炉で２００℃に加熱しておき、加熱手段は用いず、冷却手段のみでパンチの角Ｒ部３６とダイの角Ｒ部２６をそれぞれ冷却板３２、２３、中の冷却液路３３、２４に冷却用不凍液のエチレングリコール（丸善石油化学製）を通し、−２０℃に冷却しながら金属板１をプレスしたところ、表３（１０）に示す通り、限界成形高さは１６８ｍｍとなった（本発明例７）。
【００８１】
本発明は、１山の場合にも、従来に比べてさらなる優位性を示すことがわかった。
【００８２】
【表４】
2007222927.tif 000006
【００８３】
【表５】
2007222927.tif 000007
【００８４】
以上のように、本発明によれば、限界成形高さが向上する。その原理について、従来の温間プレスと比較しつつ、以下に説明する。
従来の温間プレスは、図６に示したように、絞り加工が対象であった。絞り加工においては、側壁を形成するための金属板の流入は、ほとんどフランジ部からであり、金属板そのものが延びる必要性は小さい。成形限界を向上させるためには、フランジ部の変形抵抗は小さいほどよく、フランジ部を引き込むための張力に耐える側壁部の変形抵抗は大きいほどよい。したがって、従来の温間プレスでは、フランジ部を加熱し、パンチ全体を冷却することによって側壁部を冷却することで、成形限界の向上を図る、というものであった。
【００８５】
しかるに、図５（ａ）のような２山の形状に成形するに際しては、特に、山と山の間の部分においては、フランジからの金属板の流入はほとんどなく、側壁部を形成するための金属板を供給するためには、そこにある金属板が延びるしかない。これが絞り加工との決定的な違いである。実際にどの部分の金属板が延びるかとなると、場所によってかなりのムラがあり、パンチの頂部とフランジ部は、ダイとの摩擦があるためほとんど動くことがなく、延びない。そこで、金属板は、パンチの角Ｒ部からダイの角Ｒ部にかけての非摩擦部分で延びることになるが、とりわけ、ダイとの摩擦部と非摩擦部の境界にあるパンチの角Ｒ部との接触部分Pcp（図５（ａ）中のＫ部）やダイの角Ｒ部との接触部分Pcd（図５（ａ）中のＬ部）が延伸しやすく、よって、ここで破断が発生しやすい。
【００８６】
成形限界を向上させるためには、延伸に伴う歪をできるだけ１箇所に集中させず、広い範囲に分散させることが必要になる。そこで、本発明のように、延伸に伴う歪の集中しやすいパンチの角Ｒ部やダイの角Ｒ部に接触する金属板の部分(Pcp, Pcd)を、周囲に対して相対的に冷却して変形抵抗（引張強度ＴＳ）を高くし、パンチの頂部やフランジ部のような、摩擦によって延伸が抑制される部分(Ph, Phb, Pb, Pd)については、少しでも、周囲に対して相対的に温度を高めて変形抵抗（引張強度ＴＳ）を小さくすることにより、延伸に伴う歪が１箇所に集中するのを抑制すれば、成形限界が向上するのである。
【００８７】
例えば、図５（ａ）の例では、通常、パンチの角Ｒ部に接触する金属板の部分であるＫ部に延伸に伴う歪が集中する。これを緩和するには、先述の表１（２）のようにフランジ部を加熱するだけであったり、表１（３）のようにパンチの頂部を加熱するだけでは、それぞれもう一方のパンチの頂部あるいはフランジ部から強い拘束を受けてしまうために、結局、延伸に伴う歪が１箇所に集中するのを抑制する作用が不十分であるため、表１（４）の例のようにフランジ部とパンチの頂部を両方加熱して、延伸に伴う歪が１箇所に集中するのを抑制し、両方に分散させることが必要といえる。また、両方を加熱するだけでなく、加熱しない部分を積極的に冷却すれば、さらに効果が増すのである。
【００８８】
一方、表１（５）で示したように、パンチの角Ｒ部を冷却して同部に接触する金属板の部分Pcpの強度を上げれば成形限界は向上するが、一方で、破断が生ずる箇所がダイの角Ｒ部との接触部分Pcd（図５（ａ）中のＬ部）に移行したのは、フランジ部で加熱された金属板がダイの角Ｒ部から側壁部に流入し、本来、周囲に対して相対的に低温高強度であるべきダイの角Ｒ部から側壁部と接触する金属板の部分Pcdが高温低強度化し、引張りに耐えられず、破断が発生するに至ったものである。したがって、ダイの角Ｒ部も積極的に冷却すれば、このような問題は回避され、表１（７）で示したように、成形限界はさらに向上する。
【００８９】
また表１（８）、(９)、(１０)に示したように、金属板の加熱をダイやしわ押さえあるいはパンチに埋め込みの電熱ヒータ等によらず、前もって金属板を加熱しておくことによって行い、プレス成形時に、必要な部分の冷却だけ行うようにしても、ほぼ同等の結果が得られることは自明である。
また、前述のように、加熱温度T(heat)および冷却温度T(cool)もしくは、これらの温度差には、成形限界を最大にする最適値が存在し、それは成形する形状の違いや金属板の材料特性により異なるものであるが、実施例２〜４で示したように、これらの最適値を効率的に見出して設定することにより、前記２山以上の凸形状をもつ形状への成形において、その加工限界をさらに向上させることが可能になる。
【００９０】
以上の通りであるが、上述の説明では、便宜上、２山の形状にプレス成形する場合について説明したが、さらに複雑な形状や、３つ以上の多数の山の形状の場合でも、成形限界の向上を図れることは言うまでもない。そのような場合でも、パンチの角Ｒ部やダイの角Ｒ部は、言い換えれば、「延伸に伴う歪の集中する部分」である。延伸に伴う歪の集中する金属板の部分を周囲に対して相対的に低温にして（冷やして）固くする（高引張強度化）か、それ以外の部分を周囲に対して相対的に高温にして（加熱して）軟らかくする（低引張強度化）ことで、本発明の作用効果を奏することができる。
〈実施例６〉
実施例１において、金属板の種類をＳＵＳ４３０の代わりに、高張力鋼（（Ｃ：0.15mass%、Si：1.5mass%以下、Mn：2.0mass%以下、Ｐ：1.0mass%以下、S：0.01mass%以下、Al：0.1mass%以下を含み、残部Feおよび不可避的不純物である。）TS=830MPa、YS=440MPa）の０．６ｍｍ厚材を用いた以外は、実施例１と同様に実施した。
【００９１】
まず、何ら加熱も冷却も行わない通常の方法でプレス成形したところ、破断を生じずにプレス成形できる図５Ｂ中のｈで示す寸法の限界（限界成形高さ）は１５ｍｍであった（従来例１）。
次に、金属板１のフランジ部２０１、２０６を加熱する、従来の特許文献１あるいは特許文献２に記載の温間プレス成形を行った。これは、図１においてダイ加熱板２２およびしわ押さえ加熱板４２をこれらに内蔵された電熱ヒータを用いて１５０℃に加熱し、金属板１をプレス成形したものである。この場合の限界成形高さは１７ｍｍと向上したものの、改善代はわずかであり、ただ、ダイ２やしわ押さえ４を加熱しただけでは、このような２山の形状の成形には効果が十分でないことがわかる（従来例２）。
【００９２】
さらに、金属板１のフランジ部２０１、２０６は加熱せず、パンチの頂部３５と金属板１との接触部分の裏側を、電熱ヒータが内蔵された加熱パッド５１を用いて１５０℃に加熱し、金属板１をプレス成形した結果を示すが、限界成形高さは１７．５ｍｍであった。これもやや向上してはいるものの、依然として効果が十分とは言えない（比較例）。
そこで、表１（４）に示すように、金属板１のフランジ部２０１、２０６に加え、パンチの頂部３５も１５０℃に内蔵された電熱ヒータで加熱し、金属板１をプレス成形したところ、限界成形高さは２２ｍｍまで向上した（本発明例１）。
【００９３】
以上のことから、高張力鋼においても、本発明の成形装置および成形方法の効果が確認された。
〈実施例７〉
実施例１において、金属板の種類をＳＵＳ４３０の代わりに、マルテンサイト系ステンレス鋼（ＳＵＳ４２０Ｊ１  ，ＪＩＳ  Ｇ  ４３０５）（Ｃ：0.2mass%、Si：0.8mass%、Mn：0.8mass%、Ｐ：0.04mass%以下、S：0.03mass%以下、Ni：0.5mass%、 Cr：13mass%を含み、残部Feおよび不可避的不純物である。）の０．６ｍｍ厚材を用いた以外は、実施例１と同様に実施した。
【００９４】
まず、何ら加熱も冷却も行わない通常の方法でプレス成形したところ、破断を生じずにプレス成形できる図５（ｂ）中のｈで示す寸法の限界（限界成形高さ）は１６ｍｍであった（従来例１）。
次に、金属板１のフランジ部２０１、２０６を加熱する、従来の特許文献１あるいは特許文献２に記載の温間プレス成形を行った。これは、図１においてダイ加熱板２２およびしわ押さえ加熱板４２をこれらに内蔵された電熱ヒータを用いて１５０℃に加熱し、金属板１をプレス成形したものである。この場合の限界成形高さは１７．５ｍｍと向上したものの、改善代はわずかであり、ただ、ダイ２やしわ押さえ４を加熱しただけでは、このような２山の形状の成形には効果が十分でないことがわかる（従来例２）。
【００９５】
さらに、金属板１のフランジ部２０１、２０６は加熱せず、パンチの頂部３５と金属板１との接触部分の裏側を、電熱ヒータが内蔵された加熱パッド５１を用いて１５０℃に加熱し、金属板１をプレス成形した結果を示すが、限界成形高さは１７．５ｍｍであった。これもやや向上してはいるものの、依然として効果が十分とは言えない（比較例）。
そこで、表１（４）に示すように、金属板１のフランジ部２０１、２０６に加え、パンチの頂部３５も１５０℃に内蔵された電熱ヒータで加熱し、金属板１をプレス成形したところ、限界成形高さは２３ｍｍまで向上した（本発明例１）。
【００９６】
以上のことから、マルテンサイト系ステンレス鋼においても、本願発明の成形装置および成形方法の効果が確認された。
以上のことから、本発明が適用可能な金属板は、フェライト系ステンレス鋼、マルテンサイト系ステンレス鋼、高張力鋼等の鉄系金属板で、熱延鋼板や冷延鋼板のまま（熱延のまま、あるいは、冷延のまま）あるいは、これらの焼鈍材である。また、チタン等のプレスしにくい非鉄系金属板にも適用可能である。またこれらのメッキ鋼板やクラッド鋼にも適用可能である。
【産業上の利用可能性】
【００９７】
本発明によれば、プレス成形する際の成形限界を向上できるので、成形の困難な部品のプレス成形に極めて有効であり、自動車、家具、家電などの部品をプレス成形する際に幅広く利用でき、工業的に価値の大きなものである。
【図面の簡単な説明】
【００９８】
【図１】本発明の一つの実施の形態について説明するための図である。
【図２】本発明の一つの実施の形態について説明するための図（図１のＡ−Ａ視）である。
【図３】本発明の一つの実施の形態について説明するための図（図１のＢ−Ｂ視）である。
【図４】（ａ）本発明の一つの実施の形態について説明するための図である。（ｂ）（ａ）の拡大図である。
【図５】（ａ）本発明の実施例１〜４について説明するための図である。（ｂ）本発明の実施例１〜４について説明するための図である。（ｃ）本発明の実施例５について説明するための図である。（ｄ）本発明の実施例５について説明するための図である。
【図６】従来技術について説明するための図である。
【図７】従来技術について説明するための図である。
【図８】（ａ）本発明を特に適用したい形状について説明するための図である。（ｂ）本発明を特に適用したい形状について説明するための図である。
【図９】本発明の加熱位置および冷却位置を説明するための図４（ａ）の拡大図である。
【符号の説明】
【００９９】
１  金属板
２  ダイ
３  パンチ
４  しわ押さえ
１１，１２  電熱ヒータ
１３  冷却液
２１  ダイ本体
２２  ダイ加熱板、
２３  ダイ角Ｒ部冷却板、
２４，３３  冷却液路
２５  断熱材
２６  ダイの角Ｒ部
２９  上板
３１  パンチ本体
３２  パンチ冷却板
３４  すきま
３９  下板
４１  しわ押さえ本体
４２  しわ押さえ加熱板
４３  クッションピン
４４  ガイドピン
５１  加熱パッド
５２  支柱
５３  ばね
１０１  電熱ヒータ
２０１  フランジ部
２０２〜２０４  側壁部
２０５  側壁部（内側）
２０６  フランジ部（山と山の間）
Pd  ダイと金属板の接触部分
Td  ダイと金属板の接触部分の加熱温度
Pb  しわ押さえと金属板の接触部分
Tb  しわ押さえと金属板の接触部分の加熱温度
２０７，Pcp  パンチの角Ｒ部と金属板の接触部分
Tcp  パンチの角Ｒ部と金属板の接触部分の加熱温度
２０８，Pcd  ダイの角Ｒ部と金属板の接触部分
Tcd  ダイの角Ｒ部と金属板の接触部分の加熱温度
２１０，Ph  パンチの頂部と金属板の接触部分
Th  パンチの頂部と金属板の接触部分の加熱温度
２１０，Phb  パンチの頂部と金属板の接触部分の裏側
Thb  パンチの頂部と金属板の接触部分の裏側の接触部分の加熱温度
【図１】
2007222927.tif 000008
【図２】
2007222927.tif 000009
【図３】
2007222927.tif 000010
【図４】
2007222927.tif 000011
【図５】
2007222927.tif 000012
【図６】
2007222927.tif 000013
【図７】
2007222927.tif 000014
【図８】
2007222927.tif 000015
【図９】
2007222927.tif 000016